(57)【要約】      （修正有）【課題】２０ミリアンペアの動作電流において、１ワット当たり少なくとも７５ルーメンの出力を有する白色発光ソリッドステートランプの提供。【解決手段】発光ダイオード２１、カプセル用材、およびヘッダを含む。ダイオードは、電気的接触のための導電性シリコンカーバイド基板と、ダイオードを横断する電流の適用下で所望の周波数の光子を生成するための、シリコンカーバイド基板上のＩＩＩ族の窒化物の活性部分を含む。ヘッダは、ダイオードを支持し、ダイオードおよび活性部分に電気的接触を提供するための反射カップ２２を含む。カプセル用材は、蛍光体３１を含み、該蛍光体が該ダイオードによって発せられる周波数によって励起されるときに、応答周波数を生成するために該カプセル用材の少なくとも一部分に存在する。【選択図】図１
2011176350.tif 000002
【特許請求の範囲】
【請求項１】
発光ダイオード、カプセル用材、およびヘッダであって、
該ダイオードは、電気的接触のための導電性シリコンカーバイド基板と、
該ダイオードを横切る電流の適用下で所望の周波数の光子を生成するための、該シリコンカーバイド基板上のＩＩＩ族の窒化物の活性部分とを備え、
該ヘッダは、該ダイオードを支持し、該ダイオードおよび該活性部分に電気的接触を提供するための反射カップを備え、
該カプセル用材は、蛍光体を含み、該蛍光体が該ダイオードによって発せられる周波数によって励起されるときに、応答周波数を生成するために該カプセル用材の少なくとも一部分に存在する、発光ダイオード、カプセル用材、およびヘッダと、
２０ミリアンペアの駆動電流において、１ワット当たり少なくとも７５ルーメンの出力と
を備えている白色発光ソリッドステートランプ。
【請求項２】
２０ミリアンペアの駆動電流において、１ワット当たり少なくとも８０ルーメンの出力を有する、請求項１に記載のソリッドステートランプ。
【請求項３】
２０ミリアンペアの駆動電流において、１ワット当たり少なくとも８５ルーメンの出力を有する、請求項１に記載のソリッドステートランプ。
【請求項４】
単一のポリタイプを有する導電性シリコンカーバイド基板と、
該基板上の少なくとも１つのｐ型のＩＩＩ族の窒化物層と、
垂直な方向にある該基板上の少なくとも１つのｎ型のＩＩＩ族の窒化物層と
を備えている、請求項１に記載のソリッドステートランプ。
【請求項５】
前記ＩＩＩ族の窒化物層のうちの１つに対する抵抗性接点を備え、該抵抗性接点は、前記ヘッダに物理的および電気的に接触している、請求項１に記載のソリッドステートランプ。
【請求項６】
前記カプセル用材は、エポキシ樹脂を備えている、請求項１に記載のソリッドステートランプ。
【請求項７】
前記蛍光体は、電磁スペクトルの紫外線、紫および青の部分から成る群から発せられる周波数によって励起されるときに、可視スペクトルの黄色部分において応答周波数を発する、請求項１に記載のソリッドステートランプ。
【請求項８】
前記蛍光体は、セシウムイットリウムアルミニウムガーネットを備えている、請求項７に記載のソリッドステートランプ。
【請求項９】
すくなくとも１つのｐ型のＩＩＩ族の窒化物層と、該ｐ型の層に対する抵抗性接点とを備え、該抵抗性接点は、約１〜２５０Åの平均厚さを有する、請求項１に記載のソリッドステートランプ。
【請求項１０】
前記抵抗性接点は、約１〜１０Åの平均厚さを有する、請求項９に記載のソリッドステートランプ。
【請求項１１】
白色発光ダイオードベースのランプであって、
電磁スペクトルの紫外線、青および紫の部分から選択されたスペクトルの部分で発光する発光ダイオードと、
該ダイオードを支持しているくぼんだヘッダであって、該くぼみは、該くぼみ内の該ダイオードからの光の抽出を最大化する形状を有する、くぼんだヘッダと、
該くぼみ内で該ダイオードを覆い、該ダイオードを覆うために必要な範囲だけ該くぼみを満たしているカプセル化樹脂の第１の部分と、
該カプセル化樹脂と蛍光体との混合物で形成され、該くぼみの残りの部分を満たし、それにより該蛍光体含有部分を該ダイオードから充分に分離することにより、そうでなければ抽出されることができる蛍光体からの光のダイオードによる吸収を最小化する第２の部分と、
該ランプからの該光の抽出を増加させ、かつ、最大化するための、該カプセル化樹脂で形成された該満たされたくぼみ上のレンズと
を備えている、白色発光ダイオードベースのランプ。
【請求項１２】
ｐ型のＩＩＩ族の窒化物層に対する抵抗性接点を備え、該抵抗性接点は、約１〜２５０Åの平均厚さを有する、請求項１１に記載のダイオードベースのランプ。
【請求項１３】
前記抵抗性接点は、約１〜１０Åの平均厚さを有する、請求項１２に記載のダイオードベースのランプ。
【請求項１４】
前記ダイオードは、任意の抵抗性接点を含むそれらの間の全体の大きさがわずか約２５０μである、請求項１１に記載のダイオードベースのランプ。
【請求項１５】
前記ダイオードは、任意の抵抗性接点を含むそれらの間の全体の大きさがわずか約１００μである、請求項１１に記載のダイオードベースのランプ。
【請求項１６】
前記発光ダイオードは、少なくともシリコンカーバイド基板と、ＩＩＩ族の窒化物の活性部分とを備えている、請求項１１に記載のダイオードベースのランプ。
【請求項１７】
前記ダイオードは、単一のクリスタルシリコンカーバイド基板と、少なくとも１つのｐ型のＩＩＩ族の窒化物層と、垂直な方向にある少なくとも１つのｎ型のＩＩＩ族の窒化物層とを備えている、請求項１６に記載のダイオードベースのランプ。
【請求項１８】
前記ダイオードは、前記ヘッダ上にフリップチップな方向に配置されている、請求項１６に記載のダイオードベースのランプ。
【請求項１９】
前記ダイオードは、電磁スペクトルの紫外線、紫および青の部分から選択されるスペクトルの部分で発光する、請求項１または請求項１１に記載のランプ。
【請求項２０】
前記ヘッダは、反射性の金属でメッキされている、請求項１１に記載のダイオードベースのランプ。
【請求項２１】
前記ヘッダは銀でメッキされている、請求項１または請求項２０に記載のランプ。
【請求項２２】
前記カプセル化樹脂の第１の部分、前記カプセル化樹脂の第２の部分、および前記レンズは、全て、エポキシ樹脂で形成されている、請求項１１に記載のランプ。
【請求項２３】
前記蛍光体は、前記ダイオードによって発せられた光に応答して、可視スペクトルの黄色部分で光を発する、請求項１１に記載のダイオードベースのランプ。
【請求項２４】
前記蛍光体は、セシウムイットリウムアルミニウムガーネットを備えている、請求項２３に記載のダイオードベースのランプ。
【請求項２５】
スラグ型のパッケージを備えている、請求項１１に記載のダイオードベースのランプ。
【請求項２６】
カップ型のパッケージを備えている、請求項１１に記載のダイオードベースのランプ。
【請求項２７】
パッケージされた発光ダイオードランプであって、
導電性ヘッダと、
該ヘッダ上の発光ダイオードであって、シリコンカーバイド基板と、少なくとも１つの窒化インジウムガリウムの活性層と、該基板および該活性層に対して垂直な方向にあり、該ヘッダと電気的に接触している該活性層に抵抗性接触している抵抗性接点とを備えている、発光ダイオードと、
該ダイオードと該ヘッダの少なくとも一部分を覆っているカプセル用材と、
該ダイオードからの発光に応答して可視光を発する、該カプセル用材内の蛍光体と
を備え、
該パッケージされたダイオードは、３５０ｍＡの動作電流において、１ワット当たり少なくとも５７ルーメンの白色光を示す、パッケージされた発光ダイオードランプ。
【請求項２８】
パッケージされた発光ダイオードランプであって、
導電性ヘッダと、
該ヘッダ上の発光ダイオードであって、シリコンカーバイド基板と、少なくとも１つの窒化インジウムガリウムの活性層と、該基板および該活性層に対して垂直な方向にあり、該ヘッダと電気的に接触している該活性層に抵抗性接触している抵抗性接点とを備えている、発光ダイオードと、
該ダイオードと該ヘッダの少なくとも一部分を覆っているカプセル用材と、
該ダイオードからの発光に応答して可視光を発する、該カプセル用材内の蛍光体と
を備え、
該パッケージされたダイオードは、１アンペアの動作電流において、１ワット当たり少なくとも１４２ルーメンの白色光を示す、パッケージされた発光ダイオードランプ。
【請求項２９】
高効率の白色発光半導体ベースのランプを形成する方法であって、該方法は、
電気的接触と反射性の背景および構造とを提供するために、ヘッダの基部の中にカップ形状のくぼみを形成することと、
該くぼみ内に該ヘッダと接触して高周波発光ダイオードを配置することと、
該ダイオードを覆うには充分であるが、該カップを満たしはしない量のカプセル化材料で該くぼんだカップを部分的に満たすことと、
該部分的に満たされたカプセル化材料を硬化することと、
該カプセル化材料と該ダイオードによって生成された周波数に対して応答する蛍光体との混合物で、該くぼんだカップの残りを満たし、それにより該ダイオードとの直接的な接触から該蛍光体を分離し、それによりりん光性の光の該ダイオードによる吸収を最小化することと、
該くぼんだカップ内の残りのカプセル化材料を硬化することと、
該カップ内の該硬化された材料上でカプセル化材料の固体レンズを形成し、該ダイオードからの光の抽出を強化することと、
レンズ材料を硬化することにより、完成したランプを形成することと
を包含する、方法。
【請求項３０】
前記くぼんだカップ内に高周波の発光ダイオードを配置することを包含し、該くぼんだカップは、少なくとも導電性シリコンカーバイド基板と、垂直な方向にあるＩＩＩ族窒化物の少なくとも１つの活性部分とを含む、請求項２９に記載の方法。
【請求項３１】
前記シリコンカーバイド基板の表面をエッチングすることを包含し、該シリコンカーバイド基板は、水性エッチングを使用して該基板の損傷した部分を取り除くことにより、その結果としてのダイオードおよびランプからの光の抽出を増加させる少なくとも１つのＩＩＩ族の窒化物層とは反対側にある、請求項３０に記載の方法。
【請求項３２】
カプセル化材料で前記くぼんだカップを満たすステップは、エポキシ樹脂で該カップを満たすことを包含する、請求項２９に記載の方法。
【請求項３３】
カプセル化材料で前記くぼんだカップを満たすステップは、１．０よりも大きい反射率を有する材料で該カップを満たすことを包含する、請求項２９に記載の方法。
【請求項３４】
前記カプセル化材料と前記蛍光体との混合物で前記くぼんだカップの残りを満たすステップは、混合物で該カップを満たすことを包含し、該混合物は、スペクトルの紫外線、紫および青の部分から成る群から選択される周波数を有する光に応答して、可視スペクトルの黄色部分で発光する蛍光体を含む、請求項２９に記載の方法。
【請求項３５】
カプセル化材料とセシウムイットリウムアルミニウムガーネット（Ｃｅ：ＹＡＧ）蛍光体の混合物で、前記くぼんだカップの残りを満たすことを包含する、請求項３４に記載の方法。
【発明の詳細な説明】
【技術分野】
【０００１】
本発明は人工照明に関し、特に、白色光を生成するソリッドステートランプに関する。
【背景技術】
【０００２】
照明目的のための人工照明は多種多様な環境に組み込まれている。主な種類としては、オフィス用照明、家庭用照明、様々な目的のための野外照明、信号、インジケータなどを含む。現代の電化の時代において、人工照明の一般的な形式は、（限定するわけではないが）白熱灯、ハロゲン気相灯、および蛍光灯を含む。これら全ては、一定の利点と不利な点を有するが、特定の局面において、それら全ては、光の出力と比較すると比較的多くの電力を使用し、全てのものが、明らかに限られた使用期限を有するようである。特に、白熱灯は、約一世紀の間にわたり現在の形式で使用されており、最も長く残っている現代発明の１つであり、初期の形式を残したままある。それに対して、ほとんどの他の初期の電子技術はデジタル電子技術に代わっている。
【０００３】
半導体の時代は多くのタイプの電気デバイスのソリッドステートデバイスへの交代を目撃した。おそらく最も明確なものは、（現在の若者たちはほとんど知らない）真空管のトランジスタへの交代である。ソリッドステートデバイスは、その性質および動作のおかげで、より古い世代の電子デバイスよりも本質的に非常に信頼でき、一般的には、明らかに少なくとも１００倍は長い寿命を有し得る。
【０００４】
さらに、一部のソリッドステートデバイスは動作において光を発する。最も一般的なものは発光ダイオード（ＬＥＤ）であり、発光ダイオードにおいて、電流はｐ−ｎ接合部を横切って注入されることにより、電子およびホールの再結合をもたらし、光子の同時生成を伴う。ダイオードが形成された半導体材料に従い、かつ、特に、それらの材料のバンドギャップに従って、異なる周波数の光が発せられ、それは材料に特徴的なものである。例えば、ガリウム砒素リン（ＧａＡｓＰ）は、発光ダイオードの充分に確立された材料システムを代表する。ＧａおよびＡｓのモル分率に従って、これらの材料は、約１．４２〜１．９８電子ボルト（ｅＶ）のバンドギャップを有し、電磁スペクトルの赤外線、赤、オレンジの部分で光を発する。
【０００５】
それに対して、シリコンカーバイド（ＳｉＣ）、窒化ガリウム（ＧａＮ）のような材料、または関連するＩＩＩ族の窒化物の化合物は、それぞれ約３．０および約３．５ｅＶのより広いバンドギャップを有し、従って、スペクトルの青、紫、および紫外線の部分での高周波数の光子を生成する。
【発明の概要】
【発明が解決しようとする課題】
【０００６】
信頼性、効率および比較的低い電力要求により、ソリッドステート発光デバイスは、多くの用途のために広く受け入れられている。しかしながら、デバイスは比較的小さく、より従来的な代替品（白熱灯、蛍光灯）よりも比較的暗いので、ダイオードが最もよく使用されているのは、照明のためというよりも、インジケータおよび他の輝度の低い用途としてである。
【０００７】
さらに、多くの状況において好ましいＬＥＤの特性の一部（例えば、狭い帯域の波長に沿った発光）は、ＬＥＤを最初は照明目的のためにはあまり魅力的ではないものにする傾向にある。例えば、ＬＥＤは、狭い範囲の波長のみを投じる。多くの状況において、−多くの場合に、色の知覚の多くは照明周波数に依存するので−これは自然光と比較して、または白熱光もしくは蛍光光と比較してさえ好ましくない。なぜならば、自然光または白熱光もしくは蛍光光は、それらの固有の限度により、ＬＥＤよりも広い範囲の周波数にわたって実際に光を投じるからである。
【０００８】
２つのタイプの技術が発光ダイオードから白色光を生成するために使用される。第１に、青色発光ダイオードが赤色および緑色の発光ダイオードと結合されることにより、白色光を含む可視スペクトルの所望の全色を生成する。第２に、（例えば、紫外線、紫、青の範囲における）高周波発光ダイオードが、（一般的には黄色を発光する）発光物質と共に使用されることにより、ダイオードからの青色光と蛍光体からの黄色光との結合光を発し、該結合光は組み合わせでランプからの白色光を提供する。
【０００９】
発光ダイオードの効率は、様々な方法で特徴付けられ得るが、実際には良い点と悪い点とが累積しているいくつかの要素に、概して依存している。例えば、任意の所与の量の電流が発光ダイオードの中に注入されることに関して、注入されたキャリアの（電子またはホール）の１００％未満の一部のフラクションが実際に再結合される。再結合するものの中の、１００％未満の別のフラクションが光子を生成する。生成された光子の中の、１００％未満のさらに別のフラクションが実際に抽出される。すなわち、可視光としてダイオードから離れる。蛍光体が組み込まれるときには、効率は蛍光体の変換効率によってまたさらに低められる。
【００１０】
これらおよび他の要因に基づいて、全スペクトルの発光ダイオードデバイスは、白熱灯および蛍光灯の両方に完全に代わる可能性を有しているが、白色光を発する安価で製造の容易なソリッドステートランプは、依然として研究者および製造業者の両方の主要な対象である。
【００１１】
従って、照明目的のために白色発光ダイオードの所望の出力を増加させることは、注入効率、放射再結合の割合、および抽出される光子の量のうちの１つ以上を増加させることを必要とする。このように、使用するときに、相対電力レベルにおいて、かつ、より広い範囲のスペクトルにわたって、より明るい全出力を生成することにより、より満足のいく効果を生成することが、依然として継続している別の目標である。
【課題を解決するための手段】
【００１２】
本発明の一局面は、２０ミリアンペアの動作電流において、１ワット当たり少なくとも７５ルーメンの出力を有する高効率高出力の白色発光ソリッドステートランプである。この局面において、本発明は、発光ダイオード、カプセル用材、およびヘッダを含む。ダイオードは、電気的接触のための導電性シリコンカーバイド基板と、ダイオードを横切る電流の適用下で所望の周波数の光子を生成するための、シリコンカーバイド基板上のＩＩＩ族の窒化物の活性部分を含む。ヘッダは、ダイオードを支持し、ダイオードおよび活性部分に電気的接触を提供するための反射カップを含む。カプセル用材は、蛍光体を含み、該蛍光体は、これが該ダイオードによって発せられた周波数によって励起されるときに、応答周波数を生成するために、該カプセル用材の少なくとも一部分に存在する。
【００１３】
別の局面において、本発明は、パッケージされた発光ダイオードランプであり、該パッケージされたダイオードは、３５０ミリアンペアの動作電流において、１ワット当たり少なくとも５７ルーメンの白色光を示す。ランプは、導電性ヘッダと、ヘッダ上の発光ダイオードとを含む。ダイオードは、シリコンカーバイド基板と、少なくとも１つの窒化インジウムガリウムの活性層と、基板および活性層に対して垂直な方向にあり、ヘッダと電気的に接触している活性層に抵抗性接触している抵抗性接点とを含む。カプセル用材は、ダイオードとヘッダの少なくとも一部分を覆っている。カプセル用材内の蛍光体は、ダイオードからの発光に応答して可視光を発する。
【００１４】
別の局面において、本発明は、パッケージされた発光ダイオードランプであり、該パッケージされたダイオードは、１アンペアの動作電流において、１ワット当たり少なくとも１４２ルーメンの白色光を示す。
【００１５】
別の局面において、本発明は、白色発光ダイオードベースのランプであり、該白色発光ダイオードベースのランプは発光ダイオードを含み、該発光ダイオードは、電磁スペクトルの紫外線、青および紫の部分から選択されるスペクトルの部分で発光する。くぼんだヘッダはダイオードを支持し、該くぼみは、くぼみ内のダイオードからの光の抽出を最大化する形状を有する。カプセル化樹脂の第１の部分は、くぼみ内でダイオードを覆うが、くぼみの残りを満たさない。カプセル化樹脂と蛍光体との混合物で形成される第２の部分は、くぼみの残りの部分を満たし、それにより蛍光体含有部分をダイオードから充分に離すことにより、そうでなければ抽出される蛍光体からの光をダイオードが吸収することを防止する。レンズは、満たされたくぼみ上にあり、ランプからの光の抽出を増加させ、かつ、最大化するために、カプセル化樹脂で形成されている。
【００１６】
別の局面において、本発明は、高効率の白色発光半導体ベースのランプを形成する方法である。この局面において、該方法は、電気的接触と反射性の裏面および構造とを提供するために、ヘッダの基部の中にカップ形状のくぼみを形成するステップと、くぼみ内に高周波発光ダイオードを配置し、ダイオードを絶縁されたリードに電気的に接続するステップと、カップを満たすことなく、チップを覆うために充分なカプセル化材料でくぼんだカップを部分的に満たすステップと、部分的に満たされたカプセル化材料を硬化するステップと、カプセル化材料とダイオードによって生成される周波数に対して応答する蛍光体との混合物で、カップの残りを満たし、それによりダイオードとの直接的な接触から蛍光体を分離し、それによりりん光性の光のダイオードによる吸収を最小化するステップと、カップ内の残りのカプセル化材料を硬化させるステップと、カップ内の硬化された材料上でカプセル化材料の固体レンズを形成し、ダイオードからの光の抽出を強化するステップと、レンズ材料を硬化させて、完成したランプを形成するステップと含む。
【００１７】
本発明の上記および他の対象および利点と、同じ結果が達成される方法が、添付の図面と共に挙げられる以下の詳細な記述に基づいてさらに明確になる。
【図面の簡単な説明】
【００１８】
【図１】図１は、本発明に従ったランプの一部分の概略的断面図である。
【図２】図２は、本発明に従ったダイオードランプのためのダイカップの上面図である。
【図３】図３は、図２の３−３線に沿って切られた断面図である。
【図４】図４は、本発明に従ったスラグ型のランプのパッケージの断面概略図である。
【図５】図５は、本発明に従ったカップ型のランプのパッケージの断面概略図である。
【図６】図６は、本発明に従ったランプに関する電流に対する効率および束の組み合わされたグラフである。
【図７】図７は、本発明に従ったランプのＣＩＥの図の色点のグラフである。
【図８】図８は、本発明に従ったランプに関する波長対強度のグラフである。
【図９】図９は、本発明に従ったランプに関する電流対効率および束のグラフの別のグラフである。
【図１０】図１０は、本発明の別の実施形態に従ったランプのＣＩＥの色点のグラフである。
【図１１】図１１は、ＣＩＥの図のそれぞれのバージョンである。
【図１２】図１２は、ＣＩＥの図のそれぞれのバージョンである。
【発明を実施するための形態】
【００１９】
本発明は、高効率の白色発光ソリッドステートランプである。本発明に従ったランプは、２０ミリアンペア（ｍＡ）の駆動電流において、１ワット（Ｗ）当たり少なくとも７５ルーメンの出力によって特徴付けられている。
【００２０】
本明細書において報告される測定の単位は、従来的なものであり、充分に理解されている。従って、光束測定値は光度測定の単位であり、ルーメンで測定される。同一ではないが、対応する放射分析測定値は、ワットで測定される放射束である。本明細書において、効率はダイオードを横切る電流に基づいてワット単位の光束として示され、ミリアンペアで最も頻繁に示される。
【００２１】
用語「外部量子効率」は、電流の流れに対する発光強度の割合（例えば、出て行く光子／入ってくる電子）を記述するために使用される。光子は半導体材料自体内では吸収によって失われ、光が半導体から空気へと通過するときには、屈折率の差により反射光の喪失を通じて失われ、そしてスネルの法則によって定義される臨界角よりも大きい角度での光の内部反射によって失われ得る。従って、割合としての外部量子効率（ＥＱＥ）は、次式に従って、放射束（ワット）、波長（ナノメートル）、駆動電流（アンペア）、および波長とエネルギー（λ＝１．２４／ｅＶ）との間の転換係数から計算され得る：
【００２２】
【数１】
2011176350.tif 000003
発光ダイオードおよびランプに関するこれらまたは他の要素の有益な短い概要が、Ｌａｂｓｐｈｅｒｅ，  Ｉｎｃ．  Ｎｏｒｔｈ  Ｓｕｔｔｏｎ  Ｎｅｗ  Ｈａｍｐｓｈｉｒｅからのｔｈｅ  Ｌａｂｓｐｈｅｒｅ  Ｔｅｃｈｎｉｃａｌ  Ｇｕｉｄｅ、「Ｔｈｅ  Ｒａｄｉｏｍｅｔｒｙ  ｏｆ  Ｌｉｇｈｔ  Ｅｍｉｔｔｉｎｇ  Ｄｉｏｄｅｓ」に述べられている。
【００２３】
第１の実施形態において、ランプは、発光ダイオード（「ダイ」または「チップ」とも呼ばれる）と、カプセル用材と、ヘッダとを含む。ダイオードは、電気的接点のための導電性シリコンカーバイド基板と、ダイオードを横切る電流の適用下での所望の周波数の光子を生成するためのシリコンカーバイド基板上のＩＩＩ族の窒化物活性部分とを含む。
【００２４】
ヘッダは、ダイオードを支えるための、およびダイオードと活性部分とに電気的接点を提供するための反射カップを含む。
蛍光体がダイオードによって発せられた周波数によって励起されるときに、カプセル用材の少なくとも一部分は、可視波長域での応答周波数を生成するための蛍光体を含む。
【００２５】
図１は、これらの特徴のうちの一部を図示している概略図である。図１において、ダイオードは、概略的に２０で示されている。発光ダイオードは、概略的に２１で示されており、ヘッダ２４内のくぼみ（またはカップ）２２内に配置されており、該ヘッダ２４は図３で最良に図示されている。図２は、これらの要素を上面方向から図示している。くぼみ２２は、ダイオード２１からの光の抽出を最大化する機能的形状を有する。好適な実施形態において、くぼみ２２は、フラストコニカル（ｆｒｕｓｔｃｏｎｉｃａｌ）な形状を有する。すなわち、円形フロアは、平行なより大きい円形開口２６に面し、開口２６とフロア２５との間に傾斜壁２７を有する。壁２７の正確な角度は、個々のチップ設計からの光の抽出を最大化するために選択および設計され得るが、本発明においては、壁は、最も好適には、フロア２５に対して約４５度〜６０度の間の角度で配置される。好適な実施形態において、くぼんだカップ２２は、反射性金属、最も好適には銀（Ａｇ）でコーティングされる。
【００２６】
図１に図示されている本発明の実施形態において、カプセル用材は３つの部分を有する。カプセル用材の第１の部分は、一般的には、エポキシ樹脂であり、３０で示されており、カップ２２の全てではないが一部を満たしている。特に、第１の部分は、ダイオード２１を覆い、その上に延伸している。カプセル用材３１の第２の部分は、樹脂（光学的な目的のために、通常は同じ樹脂）と蛍光体との混合物で形成されている。この第２の部分は、カップ２２の残りの部分を満たし、それにより蛍光体含有部分３１をダイオード２１から充分に離すことにより、ダイオードに吸収される（従って無駄にされる）蛍光発光の量を最小化する。
【００２７】
言い換えると、蛍光体からの発光に関しては、ダイオードは発せられた光に対する単なる障害物である。ダイオードを蛍光体から離すことは、そうしなければ生じるこの望まれない影響を最小化する。
【００２８】
カプセル用材３２の第３の部分は、ランプからの光の抽出を最大化および増加させるために、満たされたカップ２２上に、多くの場合において半球形状であるレンズを形成する。
【００２９】
本発明の特定の実施形態において、ランプ２０は、２０ミリアンペアの駆動電流において、１ワット当たり少なくとも７５ルーメン、さらに一部の場合において、２０ミリアンペアの駆動電流において、１ワット当たり８０ルーメン、一部の場合において、２０ミリアンペアの駆動電流において、１ワット当たり少なくとも８５ルーメンの出力を生成し得る。
【００３０】
他の駆動電流において、本発明に従ったダイオードは、３５０ミリアンペアの動作電流において１ワット当たり少なくとも５７ルーメンの白色光を示し、１アンペアの動作電流において１ワット当たり少なくとも１４２ルーメンの白色光も示した。
【００３１】
カプセル用材の構造に加えて、本発明は、特許、公開された出願、同時係属出願においてさらに詳細に記述される特定の成果を利用し、該特許、公開された出願、同時係属出願は、本明細書において引用され、かつ、参考として援用される。
【００３２】
好適な実施形態において、ダイオード２１は、限定するわけではないが、本発明の譲受人であるＣｒｅｅ  Ｉｎｃ．  ｏｆ  Ｄｕｒｈａｍ  Ｎｏｒｔｈ  Ｃａｒｏｌｉｎａから入手可能であるＸＴ２９０およびＸＢ９００シリーズの発光ダイオードの範疇に入る。これらのダイオードは、図１において３３で図示されている導電性シリコンカーバイド基板を含み、該導電性シリコンカーバイド基板は、少なくとも１つのｐ型のＩＩＩ族の窒化物層３４および少なくとも１つのｎ型のＩＩＩ族の窒化物層３５、好適にはＩｎＧａＮと結合されている。１つの抵抗性接点３６がシリコンカーバイド基板３３に作られ、別の抵抗性接点３７が適切なＩＩＩ族の窒化物層に作られる。
【００３３】
ＸＴ２９０チップは、約１１５μの厚さを有する３００ｘ３００ミクロン（μ）のフットプリントを有する。ＸＢ９００チップは明らかに大きく、９００ｘ９００μのフットプリントと約２５０μの厚さを有する。従って、この用語は幾分独断的に使用されるものであるが、ＸＢ９００チップは、より「パワーのある」設計を表す。商業的な使用における２つのチップ間のように、より大きいサイズのＸＢ９００チップは、作業照明、野外照明、および信号の色を含む一般的な照明に対する魅力的な候補となり、より小さいサイズのＸＴ２９０チップは、携帯電話、デジタルカメラにおけるバックライト、計器灯、音声および映像デバイスにおける表示灯のような低電圧の用途にとって有益となる。
【００３４】
性能的な観点からは、ＸＢ９００シリーズは、５００ミリアンペアのピーク順方向電流を有する４００ミリアンペアの順方向電流において動作し得るが、より小さいＸＴ２９０チップは、３０ミリアンペアの最大順方向電流の定格および１００ミリアンペアのピーク順方向電流を有する。
【００３５】
好適な実施形態において、かつ、例示的なＸＴ２９０およびＸＢ９００シリーズのチップと同じように、チップ２１は、「フリップチップ」な方向にあり、該「フリップチップ」な方向において、基板３３は上方向に（レンズ３２に向かって）面し、活性層３４および３５は、カップ２２に隣接している。いくつかの援用される参考において述べられるように、この設計は光の抽出を増加させることを助け得る。好適な例において、シリコンカーバイドの特性により、シリコンカーバイド基板は通常はｎ型であり、隣接するＩＩＩ族の窒化物層３５も同様である。次に、別のＩＩＩ族の窒化物層３４はｐ型であり、電流を注入しキャリアを再結合するためにｐ−ｎ接合を形成する。基板がｎ型であるとき（一般的ではあるが、排他的ではない）に、ｐ型層３４は、抵抗性接点３７に接触し、次にカップ２２に接触する。リードワイヤ４０および４１は、他のデバイスまたは回路との外部接続のための手段を示すように、概略的に図面に含まれている。
【００３６】
発光ダイオードの詳細な構造に詳しい当業者によって理解されることは、「上に」は、互いに直接的に接触している構造的な要素（一般的には、半導体または金属の層）を記述し得るが、デバイスの全体的な機能を強化することに役立つ中間の層または構造を含むような構造も同様であるということである。従って、本明細書においてシリコンカーバイド基板の「上に」あると記述されているとしても、ＩＩＩ族の窒化物層は、多くの場合に、基板と活性層との間の電子的構造および結晶構造の両方の転移を強化する緩衝層を伴う。同様に、これらのダイオードのｐ型層は、一般的には、２つの部分で形成され、１つの部分は半導体と金属との間の抵抗性接点を強化するために比較的適しており、該金属は接点を形成する。
【００３７】
さらに、発光ダイオードの基本的構造はｐ型層およびｎ型層に基づいているが、当業者が認識すべきは、層は、複数の配置、例えば複数の量子井戸および超格子構造を含み得るということである。本発明を正確に記述するために、理解されるべきは、これらの特徴が本発明に組み込まれ得るが、本明細書においては詳細に記述されないということである。
【００３８】
さらに好適な実施形態において、ダイオード２１は、抵抗性接点３６および３７を含む、それらの間の全体の大きさがわずか約２５０ミクロン（μ）である。さらに好適な実施形態において、これらの大きさは、わずか約１００ミクロンである。これらの薄いチップは、照明目的のため、および小さいディスプレー、例えば携帯電話、デジタルカメラおよび携帯端末における使用のための光抽出幾何配置において一定の利点を提供する。
【００３９】
チップ２１のサイズを減少させ、光の抽出を増加させるさらなる方法として、本発明は薄い抵抗性接点を組み込み、該薄い抵抗性接点は、好適には、平均の厚さが約１〜２５０オングストローム（Å）の間であり、最も好適には、約１〜１０Åの間である。
【００４０】
白色光は他の色の組み合わせであり、かつ、本発明のランプにおいて使用されるダイオードは、一般的には、電磁スペクトルの紫外線、紫、青の部分で発光するので、電磁スペクトルの紫外線、紫、青の部分でのダイオードからの発光により励起されるときに、第２の樹脂部分３１に含まれる蛍光体は、可視スペクトルの黄色部分における応答周波数を発するように選択される。
【００４１】
セシウムイットリウムアルミニウムガーネット（「Ｃｅ：ＹＡＧ」、Ｙ3Ａｌ5Ｏ12：Ｃｅ+3）は、この目的に適した蛍光体である。本発明に有益であるダイオードに応答する黄色／緑色発光蛍光体を含む他の物質が、限定ではなく例として、同一出願人による米国特許出願公開第ＵＳ２００４／００１２０２７号のパラグラフ５１〜６９および７４〜７５において述べられている。
【００４２】
カプセル材料と混合される蛍光体の割り当て量は、過度な実験をすることなしに、当業者によって決定され得る。当該分野において概ね認識されているように、目的は、変換される光の量を最大化するが、同時に、蛍光体によってただ遮られるのみの光の量を最小化し、カプセル用材の構造的完全性を妨げることを回避することである。適切な量が過度な実験をすることなく当業者によって選択され得る。
【００４３】
さらに、蛍光体の粒子の物理的サイズは、ダイオードからの光の蛍光体の変換およびランプのパッケージからのりん光性の光の抽出の両方の効率に（有利にも不利にも）影響し得る。本発明の好適な実施形態において、蛍光体の粒子のサイズは、過度な実験をすることなく当業者によって選択され得るが、好適には、平均的なサイズの範囲は、粒子単位で約０．００１ミクロンから２０ミクロンの間である。
【００４４】
所望される場合には、カプセル用材はまた散乱材料を含み得、該散乱材料の性質および機能は、当該分野において概ね充分に理解されている。関連する説明は、米国特許出願公開２００４００１２０２７号のパラグラフ１０１および１０２において述べられている。
【００４５】
図８は、本発明に従ったダイオードから取得されたスペクトルであり、約４５５ナノメートル（ｎｍ）におけるダイオードの発光、および蛍光体によって発せられた比較的広い範囲（約４９０〜７００ｎｍ）の発光を示す。
【００４６】
図２および図３は、ヘッダ２４およびカップ２５の上面および断面を図示している。特に図３を参照すると、例示的な実施形態において、フロア２５の直径は約０．０６４インチ（０．１６３ｃｍ）であり、開口２６の直径は約０．１２４インチ（０．３１５ｃｍ）であり、カップ２２の深さは約０．０３０インチ（０．７６ｃｍ）であり、壁２７は、４５度の角度で配向されている。ヘッダ２４の外寸はあまり重要ではない。なぜならば、蛍光体層は、カップ２２の中でほぼ維持されているからである。しかしながら、Ｔ０３９トランジスタ型ヘッダは、くぼんだカップ２２を担持するために充分であることが分かった。チップ２１の適切な配置を獲得するために、フロア２５は、０．００１の平面度を有するべきであり、全ての寸法の公差は、０．００５インチ（０．０１３ｃｍ）以内であるべきである。鉄−ニッケル−コバルトの合金、例えば、Ｋｏｖａｒ（登録商標）は、（限定するわけではないが）ヘッダのための例示的な材料である。
【００４７】
図４および図５は、本発明に従ったランプのさらなる断面概略図である。図４は、概略的に４４で示されているスラグ型のパッケージを図示している。カプセル用材は、図１にさらに詳細に示されているものと同じ３つの部分を形成することが理解されるが、カプセル用材は単一の部分４５として示されている。ダイオードは、やはり概略的に２１で示されており、カップは概略的に２２で示され、ヘッダは２４で示されている。図４はまた、リードワイヤ４０および４１を図示している。
【００４８】
図５は、概略的に４７に示され、カプセル用材５０がヘッダカップを完全に囲まれているカップ型パッケージを図示しており、該ヘッダカップは、区別の目的のために５１で示されている。また理解されるべきは、カプセル用材５０は３つの部分で形成されており、カップ内の第１の部分はダイオード２１を覆っており、第２の部分はカップの残りの部分を満たし、蛍光体と混合しており、第３の部分はレンズを形成するということである。図１および図４と同じように、図５はまた、電気リードワイヤ４０および４１を図示している。
【００４９】
図６〜図１０は、本発明に従ったダイオードおよびランプの一部の性能特性を図示している。図６、図７および図８は、本発明に従った高効率のＸＴ２９０ベースの白色ランプに関するデータを描き、図９および図１０は、本発明に従ったＸＢ９００ベースの白色ランプに関する同様なデータを描いている。
【００５０】
図６は、共通の横座標に対する２つの異なる縦座標を描いている。左側の縦座標は１ワット当たりのルーメンで有効性（効率）を示し、白い（ｏｐｅｎ）四角形と接続線でプロットされている。右側の縦座標は、ルーメンで測定された出力束を示し、黒いダイヤモンド形と接続線でプロットされている。それぞれの線は、異なる２つの縦座標に対して描かれているので、図６の線の明確な収束は特に意味を有しない。
【００５１】
図７は、本発明に従った複数の白色発光ランプの発光のグラフであり、ＣＩＥのカラーチャート（図１１および図１２）からのｘ軸およびｙ軸を使用して描かれている。ランプの全ては、１ワット当たり７５ルーメンの効率を有し、黒体曲線と比較して示されている。
【００５２】
先に示したように、図８は、本発明に従ったランプに関する、ナノメートル（ｎｍ）単位の波長に対する任意の単位での強度に関するグラフである。図８は、ダイオードの４５５ナノメートルに特性的な鋭いピークを有する発光、および約５００〜７００ｎｍの間の周波数範囲にわたる蛍光体の比較的幅の広い発光を図示している。
【００５３】
図９は、図６と同様のグラフであるが、ＸＢ９００を使用するランプから獲得されたものである点で異なる。図９も、偶発的に、ルーメン（濃い四角形）および１ワット当たりのルーメン（黒いダイヤモンド形）を同じ軸で描いている。従って、２つのグラフの交差も、偶然である。
【００５４】
図１０は、図７と同様のグラフであるが、より大きいフットプリントのＸＢ９００ダイオードを使用している点で異なる。図１０も、ＣＩＥ座標の点および黒体曲線との比較で、本発明に従ったランプからの白色光の出力を比較する。
【００５５】
図１１（Ｌｕｍｉｎａｌ  Ｐａｔｈ  Ｃｏｒｐｏｒａｔｉｏｎ、ｗｗｗ．ｐｈｏｔｏ．ｎｅｔ）および図１２（Ｇｒａｐｈｉｃｓ、ＦＳ  Ｈｉｌｌ）は、図１１上に重ねられた黒体放射曲線を有するＣＩＥカラーチャートの代表的なバージョンである。図１２は、グラフィックの観点から有用である。なぜならば、様々な色が、影の付けられたエリアよりも、線と文字によって描かれているからである。
【００５６】
さらに別の局面において、本発明は高効率の白色発光半導体ベースのランプを形成する方法である。この局面において、該方法は、カップ形状のくぼみをヘッダの中に形成することにより、電気的接点と反射性の背景構造を提供することを包含する。高周波数の範囲内（紫外線、紫、青）で発光する高周波発光ダイオードは、くぼみの中に配置され、絶縁されたリードに電気的に接触する。
【００５７】
次に、くぼんだカップは、チップを覆うには充分であるが、カップは満たさない量の、（澄んだ／透明な／適切な）カプセル化材料（通常、無色であり、ほとんどの可視周波数に対して実質的に透過性がある）で部分的に満たされている。部分的に満たされたカプセル化材料は硬化され、それに続き、カップの残りが、カプセル化材料とダイオードによって生成された周波数に対して応答する蛍光体との混合物で満たされる。これは、ダイオードとの直接的な接触から蛍光体を分離し、それにより動作中の蛍光性の光のダイオードによる吸収を最小化する。カップ内の残りのカプセル化材料は硬化され、それに続き、カプセル化材料の三次元幾何形状の固体レンズが、カップ内の硬化された材料上で形成される。次に、レンズ材料が硬化されて、完成したランプを形成する。
【００５８】
本発明のデバイスの局面におけるように、カップ内に配置されるダイオードは、好適には、少なくとも導電性シリコンカーバイド基板およびＩＩＩ族の窒化物の少なくとも１つの活性部分を垂直な方向で含む。
【００５９】
用語「垂直」は、本明細書において、発光ダイオードに関しては従来的な意味で使用され、デバイスへの抵抗性接点がデバイスの反対側の端に配置され得るということを意味する。導電性のシリコンカーバイド基板の有用性は、発光ダイオードの実用に概ねより適した垂直な配置を可能にし、さらに、垂直な配置は、サファイア（Ａｌ2Ｏ3）のような非導電性の基板上で形成される同様なダイオードにも必要とされている。非導電性の基板を使用するときに、ダイオードのｐ型およびｎ型の部分へのそれぞれの抵抗性接点は、一部のタイプの互いに横に並んだ配置にされるべきであり、その結果として、ダイオードのフットプリントは増加する。そして、他の不利な点に加えて、フットプリントを増加させることは、単位面積あたりのダイオードの出力を減少させる。
【００６０】
光の抽出を強化するために、本発明の方法の局面は、ＩＩＩ族の窒化物層とは反対側にあるシリコンカーバイド基板の表面をエッチングすることを組み込んでおり、該方法は、水性エッチングを使用して基板の損傷した部分を取り除くことにより、その結果としてのダイオードおよびランプからの光の抽出を増加させる。
【００６１】
各ステップにおいてカプセル化に使用される樹脂は、好適には、エポキシ樹脂であり、エポキシ樹脂は、１．０よりも大きい屈折率、さらに好適には、１．５よりも大きい屈折率を有する。概ね光学分野、特に、発光ダイオードおよびランプに詳しい当業者には公知であるように、レンズ材料は空気よりも大きい屈折率を有するので、ダイオードが空気に接する場合よりも、レンズはダイオードからより多くの光を抽出する。
【００６２】
レンズ構造はまた、同一出願人による米国特許第６，７９１，１１９号において述べられている方法で改変され得る。
所望されるか、または必要である場合に、カプセル用材は、同一出願人による同時係属の米国特許出願公開第２００４／０２２７１４９号において記述されている方法で設置され、かつその材料で形成され得る。
【００６３】
本発明に従ったランプのダイオード部分はまた、同一出願人による米国特許第６，６１４，０５６号において述べられている改良型電流拡散構造を組み込み得る。
本発明の主要な構成要素は、青色（４５５〜４６５ｎｍ）ＬＥＤチップの性能であり、青色ＬＥＤチップのウォールプラグ効率（ｗａｌｌ  ｐｌｕｇ  ｅｆｆｉｃｉｅｎｃｙ）（外部量子効率と電圧の組み合わせ）は、本明細書で述べられている白色ランプの性能を達成するために充分に高くなければならない。２０ｍＡで動作する３００μｘ３００μのチップに関しては、一般的な外部量子効率および電圧は、それぞれ４４％および３．１Ｖである。３５０ｍＡで動作する９００μｘ９００μのチップに関しては、一般的な外部量子効率および電圧は、それぞれ３１％および３．２Ｖである。両方の場合において、データは、パッケージされた（カプセル化された）チップに関するものである。
【００６４】
本明細書において言及される場合に、ＬＥＤのウォールプラグ効率は、ＬＥＤの注入効率（デバイスの光生成領域において再結合するキャリアの数に対するデバイスに注入されたキャリアの数の割合）と、ＬＥＤの発光効率（電子ホールの再結合の全体の数に対する発光現象に至った電子ホールの再結合の割合）と、ＬＥＤの抽出効率（形成された光子全体の数に対するＬＥＤから抽出された光子の割合）との結果である。デバイスのウォールプラグ効率はまた、デバイスの中を通される電気的なワット数に対するデバイスから出力される光学的なワット数の割合として定義される。
【実施例】
【００６５】
（実験）
ＸＴ２９０チップは、銀メッキされたＴ０３９ヘッダ上に設置された。カップ形状のくぼみは機械加工されてヘッダの基部となり、チップはくぼみの基部の中央に配置された。ワイヤが絶縁されたリードに結合されたあとに、カップは澄んだカプセル化材料で部分的に満たされており、該澄んだカプセル化材料は、チップを覆うが、カップを満たしてはいない。ＯＳ１６００（Ｈｅｎｋｅｌ  ＬｏｃＴｉｔｅ  Ｃｏｒｐｏｒａｔｉｏｎ、Ｒｏｃｋｙ  Ｈｉｌｌ  Ｃｏｎｎｅｃｔｉｃｕｔ）の澄んだエポキシが、カプセル化のために使用され、そのエポキシの反射率は、約１．５であった。第１の硬化の後で、カップの残りの部分は、Ｃｅ：ＹＡＧ蛍光体（ＰｈｏｓｐｈｏｒＴｅｃｈ  Ｃｏｒｐｏｒａｔｉｏｎ  Ｌｉｔｈｉａ  Ｓｐｒｉｎｇｓ、ＧＡ  ３０１２２）とＯＳ１６００エポキシとの混合物で満たされており、第２の硬化へと続く。Ｃｅ：ＹＡＧ蛍光体の濃度は、黒体曲線に近い色点を生じるように選ばれた。次に、ヘッダは、チップを下に向けて、より多くＯＳ１６００エポキシで満たされた半球形のモールドの中に配置され、次に、第３かつ最後の硬化へと続く。完成したランプは、１０インチの球形である点で特徴付けられ（Ｌａｂｓｐｈｅｒｅ）、該完成したランプは、ＮＩＳＴ由来の光源に対応させている。２０ｍＡの駆動電流において、ランプの光束は５ルーメンを上回り、１ワット当たり７５ルーメン以上の効率を有する。
【００６６】
第２のテストにおいて、ＸＢ９００チップは、銀メッキされたＴ０３９ヘッダ上に設置された。カップ形状のくぼみは機械加工されてヘッダの基部となり、チップはくぼみの基部の中央に配置された。ワイヤが絶縁されたリードに結合されたあとに、カップは澄んだカプセル化材料で部分的に満たされており、該澄んだカプセル化材料は、チップを覆うが、カップを満たしてはいない。ＯＳ１６００の澄んだエポキシが、カプセル化のために使用された。第１の硬化の後で、カップの残りの部分は、Ｃｅ：ＹＡＧ蛍光体とＯＳ１６００エポキシとの混合物で満たされており、第２の硬化へと続く。次に、ヘッダは、チップを下に向けて、より多くＯＳ１６００エポキシで満たされた半球形のモールドの中に配置され、次に、第３かつ最後の硬化へと続く。Ｃｅ：ＹＡＧ蛍光体の濃度は、黒体曲線に近い色点を生じるように選ばれた。次に、ヘッダは、チップを下に向けて、より多くＯＳ１６００エポキシで満たされた半球形のモールドの中に配置され、次に、第３かつ最後の硬化へと続く。完成したランプは、１０インチの完全な球形である点で特徴付けられる。３５０ｍＡの駆動電流において、ランプの光束は６０ルーメンを上回り、１ワット当たり５０ルーメン以上の効率を有する。
【００６７】
第３のテストにおいて、ＸＴ２９０チップは、標準的な５ｍｍのリードフレームのカップの中に設置された。蛍光体およびカプセル化材料が、同じ方法で上記のヘッダランプに加えられた。第２の硬化に続き、リードフレームが、弾丸形状のモールド内に配置され、澄んだカプセル用材を用いてオーバーモールドされた。そのようなランプの光束効率は、１ワット当たり７５ルーメンを上回った。
【００６８】
図面および明細書において、本発明の好適な実施形態が述べられており、特定の用語が使用されているが、それらは概略的かつ記述的な意味のみで使用されており、限定の目的で使用されてなく、本発明の範囲は、特許請求の範囲において定義される。
【図１】
2011176350.tif 000004
【図２】
2011176350.tif 000005
【図３】
2011176350.tif 000006
【図４】
2011176350.tif 000007
【図５】
2011176350.tif 000008
【図６】
2011176350.tif 000009
【図７】
2011176350.tif 000010
【図８】
2011176350.tif 000011
【図９】
2011176350.tif 000012
【図１０】
2011176350.tif 000013
【図１１】
2011176350.tif 000014
【図１２】
2011176350.tif 000015
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
発光ダイオードベースのランプであって、
電磁スペクトルの紫外線、青および紫の部分から選択されるスペクトルの部分で発光するように構成される発光ダイオードと、
前記発光ダイオードを支持するくぼんだヘッダと、
前記発光ダイオードを覆うカプセル材料領域の複数と、
前記カプセル材料領域により形成される前記くぼんだヘッダ上のレンズと、
を備え、
前記カプセル材料領域の複数の内の少なくとも一つは、蛍光体を備え、
前記カプセル材料領域の複数は、前記蛍光体の粒子が前記発光ダイオードに接触しないように構成されるランプ。
【請求項２】
前記発光ダイオードは、少なくとも９００００μｍ2の面積を有し、総厚２５０μｍ以下の厚みを有する請求項１記載のランプ。
【請求項３】
前記発光ダイオードの総厚は、１００μｍ以下である請求項２記載のランプ。
【請求項４】
前記発光ダイオードは、３０ミリアンペアの最大順方向電流および１００ミリアンペアのピーク順方向電流で動作するように構成される請求項３記載のランプ。
【請求項５】
前記発光ダイオードの面積は、少なくとも８１００００μｍ2である請求項１記載のランプ。
【請求項６】
前記発光ダイオードは、５００ミリアンペアのピーク順方向電流を有する４００ミリアンペアの順方向電流で動作するように構成される請求項５記載のランプ。
【請求項７】
少なくとも一つのｐ型の層と、
前記ｐ型の層に接触する抵抗性接点と、
を備え、
前記抵抗性接点は、約１〜２５０Åの平均厚さを有する請求項１記載のランプ。
【請求項８】
前記抵抗性接点は、約１〜１０Åの平均厚さを有する請求項７記載のランプ。
【請求項９】
２０ミリアンペアの駆動電流で１ワット当り少なくとも７５ルーメンの出力を有する請求項１記載のランプ。
【請求項１０】
２０ミリアンペアの駆動電流で１ワット当り少なくとも８０ルーメンの出力を有する請求項１記載のランプ。
【請求項１１】
前記蛍光体は、前記発光ダイオードによって発せられる周波数により励起されるときに、可視スペクトルの黄色部分における応答周波数の光を発する請求項１記載のランプ。
【請求項１２】
前記蛍光体は、４５５〜４６５ｎｍの範囲の周波数で発光する前記発光ダイオードに対し、４９０〜７００ｎｍの範囲の周波数で発光するように構成される請求項１１記載のランプ。
【請求項１３】
前記蛍光体の粒子を備える前記カプセル材料領域は、前記くぼんだヘッダ内で全体が保持されており、前記くぼんだヘッダを完全に満たす請求項１記載のランプ。
【請求項１４】
前記くぼんだヘッダは、４５度から６０度の角度で配置された反射側壁を有する請求項１記載のランプ。
【請求項１５】
前記くぼんだヘッダのくぼみ内で前記発光ダイオードを覆い、前記発光ダイオードを覆うために必要な範囲だけ前記くぼみを満たすカプセル化樹脂の第１の部分を備える請求項１記載のランプ。
【請求項１６】
パッケージ化された発光ダイオードランプであって、
少なくとも９００００ｍ2の面積を有し、総厚２５０μｍ以下の厚みを有する発光ダイオードと、
反射カップを備えるヘッダと、
前記発光ダイオードを覆うカプセル材料と、
を備え、
前記発光ダイオードは、前記ヘッダ上に位置し、
前記カプセル材料は、前記発光ダイオードによって発せられる周波数により励起されるときに、応答する周波数の光を発するように構成された蛍光体を備え、
２０ミリアンペアの駆動電流において１ワット当り少なくとも７５ルーメンの出力を有するランプ。
【請求項１７】
５ルーメンより大きい光束を有する請求項１６記載のランプ。
【請求項１８】
前記反射カップは、４５度から６０度の角度で配置された側壁を有する請求項１６記載のランプ。
【請求項１９】
前記発光ダイオードは、電磁スペクトルの紫外線、紫および青の部分から選択されるスペクトルの部分で発光する請求項１６記載のランプ。
【請求項２０】
前記蛍光体は、前記発光ダイオードによって発せられた光に応答して、電磁スペクトルの黄色部分で光を発する請求項１９記載のランプ。
【請求項２１】
前記蛍光体は、セリウムイットリウムアルミニウムガーネットを備える請求項２０記載のランプ。
【請求項２２】
ＣＩＥ図におけるｃｃｘ座標が０．３２〜０．３７の範囲内であってｃｃｙ座標が０．３１〜０．３９の範囲内の白色光を発する請求項１６記載のランプ。
【請求項２３】
抵抗性接点が、約１〜２５０Åの平均厚さを有する請求項１６記載のランプ。
【請求項２４】
前記抵抗性接点は、１〜１０Åの平均厚さを有する請求項２３記載のランプ。
【請求項２５】
複数の抵抗性接点を備え、
前記抵抗性接点の少なくとも一つは、前記ヘッダに電気的に接触する請求項１６記載のランプ。
【請求項２６】
２０ミリアンペアの駆動電流において１ワット当り少なくとも８０ルーメンの出力を有する請求項１６記載のランプ。
【請求項２７】
２０ミリアンペアの駆動電流において１ワット当り少なくとも８５ルーメンの出力を有する請求項１６記載のランプ。
【請求項２８】
半導体ベースのランプであって、
くぼんだカップを備えるヘッダと、
前記ヘッダ上に設けられた半導体層の複数と、
前記半導体層の複数および前記ヘッダと電気的に接触する少なくとも一つの抵抗性接点と、
蛍光材料を備えるカプセル材料と、
を備え、
前記半導体層の複数は、少なくとも９００００ｍ2の面積を有し、総厚が２５０μｍ以下で構成されるものであり、
前記少なくとも一つの抵抗性接点は、１〜２５０Åの平均厚さを有し、
前記カプセル材料は、前記半導体層の複数を覆い、前記蛍光材料が前記半導体層の複数から離れて配置されるように構成されて、前記くぼんだカップを満たし、
前記ランプは、少なくとも２０ミリアンペアの動作電流で、少なくとも３１％の外部量子効率で発光するランプ。
【請求項２９】
２０ミリアンペアの動作電流において１ワット当り少なくとも７５ルーメンの出力を有する請求項２８記載のランプ。
【請求項３０】
外部量子効率が、少なくとも４４％である請求項２９記載のランプ。
【請求項３１】
前記動作電流は、少なくとも３５０ミリアンペアであり、
１ワット当り５７ルーメンの出力を有する請求項２８記載のランプ。
【請求項３２】
前記動作電流は、少なくとも１アンペアであり、
１ワット当り１４２ルーメンの出力を有する請求項２８記載のランプ。
【請求項３３】
前記半導体層の複数の面積は、少なくとも８１００００ｍ2である請求項２８記載のランプ。
【請求項３４】
前記半導体層の複数および抵抗性接点の総厚は、１００μｍ以下である請求項２８記載のランプ。
【請求項３５】
前記半導体層の複数は、３０ミリアンペアの最大順方向電流および１００ミリアンペアのピーク順方向電流で動作するように構成される請求項３４記載のランプ。
【請求項３６】
前記半導体層の複数は、４００ミリアンペアの最大順方向電流および５００ミリアンペアのピーク順方向電流で動作するように構成される請求項３３記載のランプ。
【請求項３７】
発光ダイオードベースのランプであって、
紫外線、青および紫から選択されるスペクトルの部分の範囲における周波数の光を発する発光ダイオードと、
４５度から６０度の角度で配置された反射側壁を備えるヘッダと、
前記発光ダイオードを覆うカプセル材料領域の複数と、
を備え、
前記発光ダイオードは、少なくとも９００００ｍ2の面積を有し、総厚が２５０μｍ以下で構成され、更には、前記ヘッダと電気的に接触し、
前記カプセル材料領域の少なくとも一つは、蛍光体の粒子を備え、
前記カプセル材料領域の複数は、前記蛍光体の粒子が前記発光ダイオードと接触しないように構成され、
２０ミリアンペアの駆動電流で１ワット当り少なくとも７５ルーメンの出力を有するランプ。
【手続補正２】
【補正対象書類名】明細書
【補正対象項目名】００４１
【補正方法】変更
【補正の内容】
【００４１】
セリウムイットリウムアルミニウムガーネット（「Ｃｅ：ＹＡＧ」、Ｙ3Ａｌ5Ｏ12：Ｃｅ+3）は、この目的に適した蛍光体である。本発明に有益であるダイオードに応答する黄色／緑色発光蛍光体を含む他の物質が、限定ではなく例として、同一出願人による米国特許出願公開第ＵＳ２００４／００１２０２７号のパラグラフ５１〜６９および７４〜７５において述べられている。